(57)【要約】【課題】糸引きを抑制することが可能な印刷用樹脂組成物及びこの印刷用樹脂組成物から形成される硬化膜を備えたプリント配線板を提供すること。【解決手段】アクリル樹脂と、エポキシ樹脂と、フェノール樹脂を含む硬化剤と、無機フィラーと、溶剤と、を含有する、印刷用樹脂組成物であって、前記無機フィラーの含有量が、当該樹脂組成物中の前記溶剤を除く全成分の質量を基準として、５０質量％以上であり、前記溶剤のうち４０質量％以上が、前記アクリル樹脂に対する貧溶媒であり、２５℃において１０Ｐａ・ｓ以下の粘度を有する、印刷用樹脂組成物を提供する。【選択図】図１
2016004818.tif 000002
【特許請求の範囲】
【請求項１】
アクリル樹脂と、エポキシ樹脂と、フェノール樹脂を含む硬化剤と、無機フィラーと、溶剤と、を含有する、印刷用樹脂組成物であって、
前記無機フィラーの含有量が、当該樹脂組成物中の前記溶剤を除く全成分の質量を基準として、５０質量％以上であり、
前記溶剤のうち４０質量％以上が、前記アクリル樹脂に対する貧溶媒であり、
２５℃において１０Ｐａ・ｓ以下の粘度を有する、印刷用樹脂組成物。
【請求項２】
前記アクリル樹脂がグリシジル基を有する、請求項１に記載の印刷用樹脂組成物。
【請求項３】
前記アクリル樹脂の重量平均分子量が５０万〜１５０万である、請求項１又は２に記載の印刷用樹脂組成物。
【請求項４】
前記無機フィラーがシリカ粒子を含み、前記シリカ粒子がシランカップリング剤で表面処理されている、請求項１〜３のいずれか一項に記載の印刷用樹脂組成物。
【請求項５】
前記シランカップリング剤がアミノ基を有する、請求項４に記載の印刷用樹脂組成物。
【請求項６】
前記エポキシ樹脂がビフェニルアラルキル型エポキシ樹脂を含む、請求項１〜５のいずれか一項に記載の印刷用樹脂組成物。
【請求項７】
フィルム状のポリイミド基材に印刷用樹脂組成物を印刷し、印刷された前記印刷用樹脂組成物を硬化して、前記ポリイミド基材の曲げ剛性を高める硬化膜を形成するために用いられる、請求項１〜６のいずれか一項に記載の印刷用樹脂組成物。
【請求項８】
フィルム状のフレキシブル基材に印刷用樹脂組成物を印刷し、印刷された前記印刷用樹脂組成物を硬化して、前記フレキシブル基材の主表面の一部を覆う硬化膜を有するリジット部を備えるプリント配線板を製造するために用いられる、請求項１〜７のいずれか一項に記載の印刷用樹脂組成物。
【請求項９】
フィルム状のフレキシブル基材と、
前記フレキシブル基材の主表面上に配置された、導体回路及び請求項１〜８のいずれか一項に記載の印刷用樹脂組成物から形成された硬化膜と、
を備える、プリント配線板。
【請求項１０】
前記導体回路が、前記フレキシブル基材の一方の主表面上に配置され、前記硬化膜が、前記フレキシブル基材の他方の主表面上に配置される、請求項９に記載のプリント配線板。
【発明の詳細な説明】
【技術分野】
【０００１】
本発明は、印刷用樹脂組成物及びプリント配線板に関する。
【背景技術】
【０００２】
従来、片面、両面、多層の各種プリント配線板が産業機器又は民生機器の分野で広く使用されている。電子機器には１枚のプリント配線板だけが使用されていることは少なく、例えば、機能別に分けて複数のプリント配線板が使用されるのが一般的である。そして、複数の基板間は各種コネクタで接続される。
【０００３】
フレキシブル配線板は、ポリイミド等のベース材料、導体材料、接着剤、カバーレイなどを基本材料として構成され、電子機器の軽薄短小化に伴い、近年の携帯電話、ビデオカメラ、ノートパソコン等に組み込まれている。フレキシブル配線板は剛性が無いために電子部品の搭載部分又はコネクタ部分には補強用部材（補強板）が貼り付けられ実装されている。
【０００４】
補強板としては、ポリエステルフィルム、ステンレス板、アルミ板等の金属板、セラミックス、ガラスクロス基材エポキシ樹脂積層板などが使用されているが、打ち抜き加工性の点で、耐熱性及び加工性に優れるガラスクロス／エポキシプリプレグを硬化したリジッド板が部品実装部分の補強用部材の主流となっている。補強板は、基材の一方の面に配置された部品実装部分と反対の面側の基材上に接着剤を介して貼り付けられる（例えば、非特許文献１を参照）。また、複数のリジッド配線板とフレキシブル配線板とを接着剤、プリプレグ等を使用して組み合わせたリジッドフレキシブル配線板も製造されている。
【０００５】
ところで、非特許文献１に記載されているフレキシブル配線板では、個片に切り出した補強板を接着剤によって張り付けるため、量産性に問題がある。また、フレキシブル配線板が複雑な形状である場合、対応が難しいという問題がある。そこで、基材上に樹脂組成物をメタルマスク版又はスクリーン版を用いて印刷し、補強板に代えて硬化膜を形成することが検討されている。
【先行技術文献】
【非特許文献】
【０００６】
【非特許文献１】エレクトロニクス実装学会誌、２００４年１０月号
【発明の概要】
【発明が解決しようとする課題】
【０００７】
しかしながら、樹脂組成物を用いてメタルマスク版での印刷を行うと、印刷版が被印刷物（基材）と離れるときに、樹脂組成物が切れずに糸のように伸びてしまうこと（糸引き）があった。
【０００８】
本発明は、上記事情を鑑みてなされたものであり、糸引きを抑制することが可能な印刷用樹脂組成物及びこの印刷用樹脂組成物から形成される硬化膜を備えたプリント配線板を提供することを目的とする。
【課題を解決するための手段】
【０００９】
本発明者は上記目的を達成すべく鋭意研究を重ねた結果、アクリル樹脂と、エポキシ樹脂と、フェノール樹脂を含む硬化剤と、特定量の無機フィラーと、特定の溶剤と、を含有し、特定の粘度を有する印刷用樹脂組成物が、糸引きを抑制できることを見出し、本発明を完成するに至った。
【００１０】
すなわち、本発明は以下の印刷用樹脂組成物及びプリント配線板を提供する。
（１）アクリル樹脂と、エポキシ樹脂と、フェノール樹脂を含む硬化剤と、無機フィラーと、溶剤と、を含有する、印刷用樹脂組成物であって、前記無機フィラーの含有量が、当該樹脂組成物中の前記溶剤を除く全成分の質量を基準として、５０質量％以上であり、前記溶剤のうち４０質量％以上が、前記アクリル樹脂に対する貧溶媒であり、２５℃において１０Ｐａ・ｓ以下の粘度を有する、印刷用樹脂組成物。
（２）上記アクリル樹脂がグリシジル基を有する、（１）に記載の印刷用樹脂組成物。
（３）上記アクリル樹脂の重量平均分子量が５０万〜１５０万である、（１）又は（２）のいずれかに記載の印刷用樹脂組成物。
（４）上記無機フィラーがシリカ粒子を含み、上記シリカ粒子がシランカップリング剤で表面処理されている、（１）〜（３）のいずれかに記載の印刷用樹脂組成物。
（５）上記シランカップリング剤がアミノ基を有する、（４）に記載の印刷用樹脂組成物。
（６）上記エポキシ樹脂がビフェニルアラルキル型エポキシ樹脂を含む、（１）〜（５）のいずれかに記載の印刷用樹脂組成物。
（７）フィルム状のポリイミド基材に印刷用樹脂組成物を印刷し、印刷された前記印刷用樹脂組成物を硬化して、上記ポリイミド基材の曲げ剛性を高める硬化膜を形成するために用いられる、（１）〜（６）のいずれかに記載の印刷用樹脂組成物。
（８）フィルム状のフレキシブル基材に印刷用樹脂組成物を印刷し、印刷された前記印刷用樹脂組成物を硬化して、フレキシブル基材の主表面の一部を覆う硬化膜を有するリジット部を備えるプリント配線板を製造するために用いられる、（１）〜（７）のいずれかに記載の印刷用樹脂組成物。
（９）フィルム状のフレキシブル基材と、上記フレキシブル基材の主表面上に配置された、導体回路及び（１）〜（８）のいずれかに記載の印刷用樹脂組成物を含む硬化膜と、を備える、プリント配線板。
（１０）上記導体回路が、上記フレキシブル基材の一方の主表面上に配置され、上記硬化膜が、上記フレキシブル基材の他方の主表面上に配置される、（９）に記載のプリント配線板。
【発明の効果】
【００１１】
本発明によれば、糸引きを抑制することが可能な印刷用樹脂組成物及びこの印刷用樹脂組成物を含む硬化膜を備えるプリント配線板が提供される。
【００１２】
本発明の印刷用樹脂組成物は、メタルマスク版又はスクリーン版を用いた印刷、及びバーコート、コンマコート、ロールコート等の連続塗布に適用可能であり、ポリエチレンテレフタレート（ＰＥＴ）フィルム、ポリイミドフィルム等に対して良好な密着性を示す。中でもメタルマスク版を用いた印刷に好適である。したがって、フレキシブル基材等でリジッド性を必要とする部分のみに印刷用樹脂組成物を印刷し硬化膜を形成することによって、印刷された部分の剛性を高め、リジッド性を持たせることが可能となる。すなわち、簡便な工程でフレキシブル基材の主表面の一部を覆う硬化膜を有するリジット部を備えるプリント配線板を製造することが可能となる。特に、フレキシブル基材の部品搭載部分に印刷用樹脂組成物を適用する場合、部品の保護が可能となる。また、本発明の印刷用樹脂組成物は、印刷の厚み制御が可能であり、複雑な形状の補強構造を形成でき、耐リフロー性にも優れる。
【図面の簡単な説明】
【００１３】
【図１】プリント配線板の一実施形態を示す端面図である。
【図２】プリント配線板の他の実施形態を示す端面図である。
【図３】プリント配線板の他の実施形態を示す端面図である。
【図４】プリント配線板の他の実施形態を示す端面図である。
【発明を実施するための形態】
【００１４】
以下、本発明の好適な実施形態について詳細に説明する。ただし、本発明は以下の実施形態に限定されるものではない。
【００１５】
本実施形態の印刷用樹脂組成物は、アクリル樹脂と、エポキシ樹脂と、フェノール樹脂を含む硬化剤と、無機フィラーと、溶剤と、を含有する。
【００１６】
＜アクリル樹脂＞
アクリル樹脂は、一般に、１種又は２種以上のアクリルモノマーを含む重合性モノマーを重合して得られる共重合体である。アクリル樹脂は、市販の多種のアクリルモノマーを組み合わせることによりその特性を広い範囲で合わせこむことができ、しかも安価に製造できる。
【００１７】
アクリル樹脂を製造するのに用いられるモノマーは、特に限定されるものではないが、例えば、具体例としては、アクリロニトリル、アクリル酸メチル、アクリル酸エチル、アクリル酸ｎ−プロピル、アクリル酸ｉ−プロピル、アクリル酸ｎ−ブチル、アクリル酸ｉ−ブチル、アクリル酸ｔ−ブチル、アクリル酸ペンチル、アクリル酸ｎ−ヘキシル、アクリル酸２−エチルヘキシル、アクリル酸ｎ−オクチル、アクリル酸ドデシル、アクリル酸オクタデシル、アクリル酸ブトキシエチル、アクリル酸フェニル、アクリル酸ベンジル、アクリル酸ナフチル、アクリル酸シクロヘキシル、アクリル酸イソボルニル、アクリル酸ノルボルニルメチル、アクリル酸トリシクロ［５．２．１．０２，６］デカ−８−イル（ジシクロペンタニルアクリレート）、アクリル酸トリシクロ［５．２．１．０２，６］デカ−４−メチル、アクリル酸アダマンチル、アクリル酸イソボルニル、アクリル酸ノルボルニル、アクリル酸トリシクロヘキシル［５．２．１．０２，６］デカ−８−イル、アクリル酸トリシクロヘキシル［５．２．１．０２，６］デカ−４−メチル、アクリル酸アダマンチル等のアクリル酸エステル、及び、メタクリル酸メチル、メタクリル酸エチル、メタクリル酸ｎ−プロピル、メタクリル酸ｉ−プロピル、メタクリル酸ｎ−ブチル、メタクリル酸ｉ−ブチル、メタクリル酸ｔ−ブチル、メタクリル酸ペンチル、メタクリル酸ｎ−ヘキシル、メタクリル酸２−エチルヘキシル、メタクリル酸ｎ−オクチル、メタクリル酸ドデシル、メタクリル酸オクタデシル、メタクリル酸ブトキシエチル、メタクリル酸フェニル、メタクリル酸ナフチル、メタクリル酸シクロペンチル、メタクリル酸シクロヘキシル、メタクリル酸メチルシクロヘキシル、メタクリル酸トリシクロヘキシル、メタクリル酸ノルボルニル、メタクリル酸ノルボルニルメチル、メタクリル酸イソボルニル、メタクリル酸ボルニル、メタクリル酸メンチル、メタクリル酸アダマンチル、メタクリル酸トリシクロ［５．２．１．０２，６］デカ−８−イル（ジシクロペンタニルメタクリレート）、及びメタクリル酸トリシクロ［５．２．１．０２，６］デカ−４−メチル等のメタクリル酸エステルから選ばれる１種又は２種以上のモノマーである。
【００１８】
印刷用樹脂組成物の耐熱性及び接着性の点から、アクリル樹脂を構成するモノマーは、カルボキシル基、ヒドロキシル基、酸無水物基、アミノ基、アミド基及びエポキシ基からなる群より選ばれる少なくとも１種の官能基と、少なくとも１つの（メタ）アクリロイル基を有する官能基含有モノマーを含んでいてもよい。ここで、（メタ）アクリロイル基は、アクリロイル基又はメタクリロイル基を表す。官能基含有モノマーとしては、例えば、アクリル酸、メタクリル酸、イタコン酸等のカルボキシル基含有モノマー、アクリル酸−２−ヒドロキシエチル、メタクリル酸−２−ヒドロキシエチル、アクリル酸−２−ヒドロキシプロピル、メタクリル酸−２−ヒドロキシプロピル、Ｎ−メチロールメタクリルアミド、（ｏ−，ｍ−，ｐ−）ヒドロキシスチレン等のヒドロキシル基含有モノマー、無水マレイン酸等の酸無水物基含有モノマー、アクリル酸ジエチルアミノエチル、メタクリル酸ジエチルアミノエチル等のアミノ基含有モノマー、アクリル酸グリシジル、メタクリル酸グリシジル（グリシジルメタクリレート）、α−エチルアクリル酸グリシジル、α−ｎ−プロピルアクリル酸グリシジル、アクリル酸−３，４−エポキシブチル、メタクリル酸−３，４−エポキシブチル、アクリル酸−４，５−エポキシペンチル、アクリル酸−６，７−エポキシヘプチル、メタクリル酸−６，７−エポキシヘプチル、アクリル酸−３−メチル−４−エポキシブチル、メタクリル酸−３−メチル−３，４−エポキシブチル、アクリル酸−４−メチル−４，５−エポキシペンチル、メタクリル酸−４−メチル−４，５−エポキシペンチル、アクリル酸−５−メチル−５，６−エポキシヘキシル、アクリル酸−β−メチルグリシジル、メタクリル酸−β−メチルグリシジル、α−エチルアクリル酸−β−メチルグリシジル、アクリル酸−３−メチル−３，４−エポキシブチル、メタクリル酸−３−メチル−３，４−エポキシブチル、アクリル酸−４−メチル−４，５−エポキシペンチル、メタクリル酸−４−メチル−４，５−エポキシペンチル、アクリル酸−５−メチル、アクリル酸−６−エポキシヘキシル、メタクリル酸−５−メチル−５，６−エポキシヘキシル等のエポキシ基含有モノマーなどが挙げられる。これらは単独で、又は２種以上を組み合わせて用いることができる。
【００１９】
アクリル樹脂は上記各種モノマーと共重合する他のモノマーを更に含んでいてもよい。他のモノマーとしては、例えば、４−ビニルピリジン、２−ビニルピリジン、α−メチルスチレン、α−エチルスチレン、α−フルオロスチレン、α−クロルスチレン、α−ブロモスチレン、フルオロスチレン、クロロスチレン、ブロモスチレン、メチルスチレン、メトキシスチレン、スチレン等の芳香族ビニル化合物、Ｎ−メチルマレイミド、Ｎ−エチルマレイミド、Ｎ−プロピルマレイミド、Ｎ−ｉ−プロピルマレイミド、Ｎ−ブチルマレイミド、Ｎ−ｉ−ブチルマレイミド、Ｎ−ｔ−ブチルマレイミド、Ｎ−ラウリルマレイミド、Ｎ−シクロヘキシルマレイミド、Ｎ−ベンジルマレイミド、Ｎ−フェニルマレイミド等のＮ−置換マレイミド類などが挙げられる。
【００２０】
アクリル樹脂は、保存安定性の点でエポキシ基を有することが好ましく、アクリル樹脂以外の成分と反応することによって耐熱性が向上することから、グリシジル基を有することがより好ましい。アクリル樹脂は、官能基含有モノマーとして、アクリル酸エステル又はメタクリル酸エステルをモノマー単位として含むことが好ましく、メタクリル酸グリシジルをモノマー単位として含むことがより好ましい。アクリル樹脂を構成する全ての重合性モノマーの量を基準として、メタクリル酸グリシジルの含有割合は、０．５〜１０質量％であることが好ましく、１〜８質量％であることがより好ましく、２〜５質量％であることがさらに好ましい。
【００２１】
アクリル樹脂の重量平均分子量は、５０万〜１５０万であることが好ましく、５０万〜８０万であることがより好ましく、５０万〜６０万であることがさらに好ましい。アクリル樹脂の重量平均分子量が５０万未満であると、印刷用樹脂組成物としたときの粘度が低いために、無機フィラーの分散安定性が低下したり、印刷用樹脂組成物のチキソ性を発現できなくなることがある。また、アクリル樹脂の重量平均分子量が１５０万を超えると、溶剤への溶解性が著しく低下し、印刷用樹脂組成物における固形分の濃度を高めることが難しくなる傾向がある。印刷用樹脂組成物の固形分の濃度が低いと、塗布された印刷用樹脂組成物の膜厚の制御、及び乾燥収縮による膜減りを考慮する必要性が高くなる。
【００２２】
アクリル樹脂のガラス転移温度（Ｔｇ）は、特に制限されないが、−５０〜１００℃であることが好ましく、−４５〜２０℃であることがより好ましく、−４０℃〜５℃がさらに好ましい。
【００２３】
ここで、ガラス転移温度（Ｔｇ）は、以下の計算式（ＦＯＸ式）により算出したものとする。
Ｔｇ（℃）＝｛１／（Ｗ１／Ｔｇ１＋Ｗ２／Ｔｇ２＋…＋Ｗｉ／Ｔｇｉ＋…＋Ｗｎ／Ｔｇｎ）｝−２７３
［上記ＦＯＸ式において、Ｔｇｉ（Ｋ）は、各モノマーのホモポリマーのガラス転移温度を示し、Ｗｉは、各モノマーの質量分率を示し、Ｗ１＋Ｗ２＋…＋Ｗｉ＋…Ｗｎ＝１である。］
【００２４】
例えば、メタクリル酸を２０質量％、メタクリル酸メチルを５０質量％、アクリル酸ｎ−ブチルを２０質量％、スチレンを１０質量％の割合で共重合して得られるアクリル樹脂のガラス転移温度（Ｔｇ）は以下のように算出される。
Ｔｇ＝｛１／（０．２／４５８＋０．５／３７８＋０．２／２１９＋０．１／３７３）｝−２７３＝６７℃
【００２５】
＜エポキシ樹脂＞
エポキシ樹脂としては、例えば、ビスフェノールＡ、ノボラック型フェノール樹脂、オルトクレゾールノボラック型フェノール樹脂等の多価フェノール、又は１，４−ブタンジオール等の多価アルコールとエピクロルヒドリンとを反応させて得られるポリグリシジルエーテル、フタル酸、ヘキサヒドロフタル酸等の多塩基酸とエピクロルヒドリンとを反応させて得られるポリグリシジルエステル、アミン、アミド又は複素環式窒素塩基を有する化合物のＮ−グリシジル誘導体、脂環式エポキシ樹脂などが挙げられる。アクリル樹脂との相溶性が高いことから、エポキシ樹脂は、ビフェニルアラルキル型エポキシ樹脂であることが好ましい。
【００２６】
＜フェノール樹脂を含む硬化剤＞
フェノール樹脂を含む硬化剤は、主にエポキシ樹脂の硬化剤として作用する。ここで、フェノール樹脂としては、例えば、フェノール型、ビスフェノールＡ型、クレゾール型、アミノ変性トリアジンノボラック型のフェノール樹脂等が挙げられる。アクリル樹脂との相溶性が高いことから、フェノール樹脂は、クレゾールノボラック型フェノール樹脂であることが好ましい。
【００２７】
しばしば、エポキシ樹脂とフェノール樹脂との反応等を促進させる目的で、促進剤が用いられる。促進剤の種類及び配合量は特に限定されない。例えば、イミダゾール系化合物、有機リン系化合物、第３級アミン、第４級アンモニウム塩が用いられ、２種類以上を併用してもよい。
【００２８】
アクリル樹脂、エポキシ樹脂及び硬化剤の合計質量を基準として、アクリル樹脂の含有割合は、４０〜９０質量％であることが好ましく、５０〜８５質量％であることがより好ましく、５５〜８０重量％であることがさらに好ましい。このときアクリル樹脂のグリシジル基及びエポキシ樹脂のエポキシ基の合計と、フェノール樹脂の水酸基量は、実質的に当量であってもよい。
【００２９】
＜無機フィラー＞
無機フィラーは、例えば、好ましいものとして、シリカ粒子を含んでいてもよい。
【００３０】
シリカ粒子は、特に限定されないが、例えば、ゾルゲル法により得られる球状シリカ、粉砕により微細化された破砕シリカ、乾式シリカ、湿式シリカ等が挙げられる。
【００３１】
シリカ粒子は、印刷硬化後の表面状態が平滑となり、耐磨耗性に優れることから、球状シリカを用いることが好ましい。
【００３２】
球状シリカ粒子の平均粒子径は、０．０５〜５０μｍであることが好ましく、０．１〜５０μｍであることがより好ましく、０．２〜３０μｍであることがさらに好ましく、０．５〜２０μｍであることが特に好ましい。ここで平均粒子径は、走査型電子顕微鏡（Ｓｃａｎｎｉｎｇ  Ｅｌｅｃｔｒｏｎ  Ｍｉｃｒｏｓｃｏｐｅ）により、１００００倍で観察した範囲内に存在する球状シリカ粒子の粒子径を測定し、算術平均としたものとする。球状シリカ粒子は、空間充填率を高めることができることから、粒子径の異なるものを数種類混合して用いることが好ましい。
【００３３】
ここで、「球状」とは、ほぼ球に近い形状であることをいう（ＪＩＳ  Ｚ２５００：２０００参照）。ただし、必ずしも真球状である必要はなく、粒子の長径（ＤＬ）と短径（ＤＳ）との比（ＤＬ）／（ＤＳ）（球状係数又は真球度ということがある。）が１．０〜１．２の範囲にあればよい。
【００３４】
球状シリカの市販品としては、例えば、ＭＳＲ−２２１２、ＭＳＲ−ＳＣ３、ＭＳＲ−ＳＣ４、ＭＳＲ−３５１２、ＭＳＲ−ＦＣ２０８（株式会社龍森製商品名）、エクセリカ（株式会社トクヤマ製商品名）、ＳＯ−Ｅ１、ＳＯ−Ｅ２、ＳＯ−Ｅ３、ＳＯ−Ｅ５、ＳＯ−Ｅ６、ＳＯ−Ｃ１、ＳＯ−Ｃ２、ＳＯ−Ｃ３、ＳＯ−Ｃ５、ＳＯ−Ｃ６、ＳＯ−２５Ｒ（アドマテックス株式会社製商品名）ＦＢ−５Ｄ、ＦＢ−１２Ｄ、ＦＢ−２０Ｄ、ＦＢ−１０５、ＦＢ−９４０、ＦＢ−９４５４、ＦＢ−９５０、ＦＢ−１０５ＦＣ、ＦＢ−８７０ＦＣ、ＦＢ−８７５ＦＣ、ＦＢ−９４５４ＦＣ、ＦＢ−９５０ＦＣ、ＦＢ−１０５ＦＤ、ＦＢ−９７０ＦＤ、ＦＢ−９７５ＦＤ、ＦＢ−９５０ＦＤ、ＦＢ−３００ＦＤ、ＦＢ−３００ＦＤ、ＦＢ−４００ＦＤ、ＦＢ−４００ＦＥ、ＦＢ−７ＳＤＣ、ＦＢ−５ＳＤＣ、ＦＢ−３ＳＤＣ、（電気化学工業株式会社製商品名）等を用いることができる。
【００３５】
シリカ粒子は、シランカップリング剤で表面処理されていることが好ましい。シランカップリング剤としては、例えば、ビニルトリメトキシシラン、ビニルトリエトキシシラン、２−（３，４−エポキシシクロヘキシル）エチルトリメトキシシラン、３−グリシドキシプロピルメチルジメトキシシラン、３−グリシドキシプロピルトリメトキシシラン、３−グリシドキシプロピルメチルジエトキシシラン、３−グリシドキシプロピルメチルジエトキシシラン、３−グリシドキシプロピルトリエトキシシラン、ｐ−スチリルトリメトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシラン、ｎ−２−（アミノエチル）−３−アミノプロピルメチルジメトキシシランリエトキシシラン、ｎ−２−（アミノエチル）−３−アミノプロピルトリメトキシシラン、ｎ−２−（アミノエチル）−３−アミノプロピルトリエトキシシラン、３−アミノプロピルトリメトキシシラン、３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン、Ｎ−（ビニルベンジル）−２−アミノエチル−３−アミノプロピルトリメトキシシランの塩酸塩、３−ウレイドプロピルトリエトキシシラン、３−メルカプトプロピルメチルジメトキシシラン、３−メルカプトプロピルトリメトキシシラン、ビス（トリエトキシシリルプロピル）テトラスルフィド、３−イソシアネ―トプロピルトリエトキシシラン、ジメチルシランの重縮合物、ジフェニルシランの重縮合物、ジメチルシランとジフェニルシランとの共重縮合物等が挙げられる。これらの中でもアクリル樹脂との相溶性の点から、アミノ基を有するシランカップリング剤を用いることが好ましく、具体的には、Ｎ−フェニル−３−アミノプロピルトリメトキシシランを用いることが好ましい。
【００３６】
シリカ粒子は予め、シランカップリング剤を含む有機溶媒に分散してスラリー化することが好ましい。スラリーの固形分濃度は、特に限定されないが、５０〜９０質量％であることが好ましく、６０〜８５質量％であることがより好ましく、６５〜８０質量％であることがさらに好ましい。
【００３７】
印刷用樹脂組成物の印刷性を制御するために、ヒュームドシリカをさらに添加してもよい。ヒュームドシリカの市販品としては、アエロジル５０、９０Ｇ、１３０、２００、３００、３８０等の親水性シリカ、Ｒ９７２、Ｒ９７２ＣＦ、Ｒ９７２Ｖ、Ｒ９７４、Ｒ９７６５、Ｒ１４０、ＲＸ５０、ＮＡＸ５０、ＮＸ９０Ｇ、ＲＸ２００、ＲＸ３００、Ｒ８１２、Ｒ８２００、Ｒ２００Ｈ等の疎水性シリカ（以上、日本アエロジル株式会社製商品名）などが挙げられる。
【００３８】
無機フィラーの含有量は、後述の溶剤を除く印刷用樹脂組成物中の全成分の質量を基準として、５０質量％以上である。無機フィラーの含有量を５０質量％以上とすることにより、印刷部分のリジット性を得るために十分な弾性率を得ることができる。無機フィラーの含有量は、６０質量％以上であることが好ましく、７０質量％以上であることがより好ましい。また、前記無機フィラーの含有量の上限は、特に制限されないが、例えば、９０質量％以下とすることができる。
【００３９】
＜溶剤＞
溶剤は、溶剤のうち４０質量％以上が、上述のアクリル樹脂に対する貧溶媒である。ここで、アクリル樹脂に対する貧溶媒とは、アクリル樹脂を実質的に溶解しない溶媒を意味する。具体的には、貧溶媒へのアクリル樹脂の溶解度は、１０ｇ／１００ｇ以下であってもよい。溶剤における貧溶媒の割合は、４２質量％以上であることが好ましく、４５質量％以上であることがより好ましい。アクリル樹脂に対する貧溶媒の割合の上限は、特に制限されないが、例えば、９５質量％以下とすることができる。アクリル樹脂に対する貧溶媒の割合を４０質量％以上とすることによって、印刷用樹脂組成物の粘度を低下させ、チキソ性を向上させることができ、糸引きを抑制することが可能となる。アクリル樹脂に対する貧溶媒としては、アルコール又は炭化水素が好ましく、具体的には、テルピネオール、イソプロパノール、ｎ−ブタノール、ブチルカルビトール、ミネラルスピリット、テレビン油等が好ましい。
【００４０】
アクリル樹脂に対する貧溶媒の沸点は、１８０℃以上であることが好ましく、１９０℃以上であることがより好ましく、２００℃以上であることがさらに好ましい。沸点が１８０℃以上のアクリル樹脂に対する貧溶媒の沸点を用いることにより、印刷用樹脂組成物の粘度変化を抑制し、糸引きを抑制することが可能となる。
【００４１】
アクリル樹脂に対する貧溶媒以外の溶剤は、特に制限されないが、例えば、シクロヘキサノン、メチルエチルケトン、メチルイソブチルケトン、及びプロピレングリコールモノメチルエーテルから選ばれる少なくとも１種を用いることができる。
【００４２】
＜印刷用樹脂組成物＞
本実施形態の印刷用樹脂組成物は、２５℃において１０Ｐａ・ｓ以下の粘度を有する。２５℃における粘度は、９．５Ｐａ・ｓ以下であることが好ましく、９Ｐａ・ｓ以下であることがより好ましい。２５℃において１０Ｐａ・ｓ以下の粘度であることにより、糸引きを十分に抑制することができる。また、２５℃における粘度の下限値は、特に限定されないが、７．０Ｐａ・ｓ以上とすることができる。
【００４３】
本実施形態の印刷用樹脂組成物は、１．８以上のチキソインデックス（ＴＩ）を有することが好ましい。ここで、チキソインデックス（ＴＩ）は、２５℃における粘度測定において、回転数０．５ｒｐｍ（回転／分）にて得られる粘度を回転数５ｒｐｍ（回転／分）にて得られる粘度で除した値（比）である。チキソインデックス（ＴＩ）は、１．９以上であることがより好ましく、２．０以上であることがさらに好ましい。１．８以上のチキソインデックス（ＴＩ）を有することにより、印刷形状の保持が可能となる。チキソインデックス（ＴＩ）の上限値は、特に限定されないが、４．０以下とすることができる。
【００４４】
本実施形態の印刷用樹脂組成物は、メタルマスク版、スクリーン版等を用いた印刷により、樹脂膜を形成することができるが、特にメタルマスク版を用いた印刷に好適に用いられる。樹脂膜を乾燥するための温度は、５０〜１８０℃であることが好ましく、８０〜１６０℃であることがより好ましく、１１０〜１４０℃であることがさらに好ましい。樹脂膜をさらに高温で処理することによって、硬化物（硬化膜）を得ることができる。樹脂膜を硬化するための温度は、１５０〜２５０℃であることが好ましく、１６０〜２００℃であることがより好ましく、１８０℃〜１９０℃であることがさらに好ましい。乾燥及び硬化は連続して行うことができる。
【００４５】
印刷用樹脂組成物を単独で硬化して得られる硬化物のフィルムを用いて、印刷用樹脂組成物の硬化物の引張り弾性率を求めることができる。引張り弾性率とは、短冊状にした印刷用樹脂組成物の硬化物を、２５℃において速度５０ｍｍ／分で引っ張ったときに得られる応力−変位曲線の傾きから得られる初期弾性率を示す。
【００４６】
本実施形態の印刷用樹脂組成物は、フィルム状のポリイミド基材に印刷用樹脂組成物を印刷し、印刷された印刷用樹脂組成物を硬化して、ポリイミド基材の曲げ剛性を高める硬化膜を形成するために用いられる。また、本実施形態の印刷用樹脂組成物は、フィルム状のフレキシブル基材に印刷用樹脂組成物を印刷し、印刷された前記印刷用樹脂組成物を硬化して、フレキシブル基材の主表面の一部を覆う硬化膜を有するリジット部を備える、後述のプリント配線板を製造するために用いられる。
【００４７】
＜プリント配線板＞
図１は、プリント配線板の一実施形態を示す端面図である。図１に示すプリント配線板１００は、フレキシブル基板４０及びフレキシブル基板４０の一方の面側に配置されたカバーフィルム４１からなるフレキシブル基材２と、フレキシブル基材２のフレキシブル基板４０上に配置された導体回路１と、フレキシブル基材２のカバーフィルム４１上に配された硬化膜３と、から構成される。フレキシブル基材２は、フレキシブル基板４０のみからなってもよい。プリント配線板１００は、導体回路１及び硬化膜３の両方が、フレキシブル基材２の一方の主表面上に配置されてもよいが、導体回路１が、フレキシブル基材２の一方の主表面上に配置され、硬化膜３が、フレキシブル基材２の導体回路１とは反対の主表面上に配置されることが好ましい。プリント配線板１００は、フレキシブル基材２の主表面の一部を覆う硬化膜３及び硬化膜３によって覆われている部分のフレキシブル基材２を有するリジット部１０と、硬化膜３によって覆われていない部分のフレキシブル基材２を有するフレキシブル部２０と、を備える。フレキシブル基材２の曲げ剛性は、硬化膜３を有するリジット部１０において、硬化膜３を有しないフレキシブル部２０と比較して高められている。
【００４８】
フレキシブル基板４０は、折り曲げ可能な柔軟性を示すものであれば、特に限定はされないが、強靭性の点から、ポリエステル基板（ポリエステルフィルム）又はポリイミド基板（ポリイミドフィルム）であることが好ましく、強靭性及び耐熱性の点から、ポリイミド基材（ポリイミドフィルム）であることがより好ましい。フレキシブル基板４０の厚みは、１０〜７５μｍであってもよい。
【００４９】
カバーフィルム４１は、例えば、導体回路１の保護のためのフィルム又はソルダーレジストとして機能することができる。カバーフィルム４１は、フレキシブル基板４０の導体回路１側の面上に設けられていてもよいし、フレキシブル基板４０の両面上に設けられていてもよい。カバーフィルム４１の市販品としては、例えば、ニカフレックスＣＴＳＶ、ＣＩＳＶ、ＣＩＳＡ、ＣＫＳＥ、ＣＩＳＧ、ＣＫＳＧ（以上、ニッカン工業株式会社製商品名）、パイララックスＰＣ１０００（デュポン株式会社製商品名）、レイテックＦＲ−７０２５、ＦＲ−７０３８、ＦＲ−７０５０、ＦＺ−２５２０Ｇ、ＦＺ−２５２５Ｇ、ＦＺ−２５３０Ｇ、ＦＺ−２５３５Ｇ（以上、日立化成株式会社製商品名）等を用いることができる。カバーフィルム４１の厚みは、１０〜１００μｍであってもよい。
【００５０】
導体回路１は、例えば、金属等の導体から形成された導体層である。導体回路１の厚みは、５〜４０μｍであってもよい。
【００５１】
硬化膜３は、上述の印刷用樹脂組成物を含む。硬化膜３の厚みは、５０〜５００μｍであってもよい。硬化膜３の厚みがこれら範囲内であると、硬化膜の形成が容易となる。また、硬化膜３を有するリジット部１０が簡単に屈曲しないため、例えば、フレキシブル基材２の端部に硬化膜３が配置されると、コネクタ等の保護が可能となる。また、例えば、プリント配線板の部品実装部分と反対の面側のフレキシブル基材２上に硬化膜３が配置されると、実装部品の保護が可能となる。
【００５２】
図２、図３は、プリント配線板の他の実施形態を示す端面図である。図２に示すプリント配線板のフレキシブル基材２は、フレキシブル基板４０と、フレキシブル基板４０の硬化膜３側の面上に順に配置された非配線金属層４２及びカバーフィルム４１とから構成される。また、図３に示すように、フレキシブル基材２が、フレキシブル基板４０とフレキシブル基板４０の硬化膜３側の面上に配置された非配線金属層４２とから構成され、カバーフィルム４１を有していなくてもよい。
【００５３】
図４は、プリント配線板の他の実施形態を示す端面図である。図４に示すプリント配線板１００は、フレキシブル基材２と、フレキシブル基材２の一方の主表面上に設けられた導体回路１ａと、フレキシブル基材２の他方の主表面上に設けられた硬化膜３とから構成される。フレキシブル基材２は、フレキシブル基板４０と、フレキシブル基板４０の硬化膜３側に設けられたカバーフィルム４１と、フレキシブル基板４０とカバーフィルム４１の間に設けられ、フレキシブル基板４０の硬化膜３側の主表面の一部を覆う導体回路１ｂとを有する。このように、フレキシブル基材は、絶縁性の主表面を有する基材であればよく、導体回路等を内層として有していてもよい。図４において、硬化膜３が２つ配置されているが、硬化膜３は３つ以上配置されてもよい。プリント配線板１００は、硬化膜３を有するリジット部１０と、硬化膜３を有しないフレキシブル部２０と、を備える。フレキシブル基板４０の曲げ剛性は、硬化膜３を有するリジット部１０において、硬化膜３を有しないフレキシブル部２０と比較して高められている。
【実施例】
【００５４】
以下に実施例を挙げて説明するが、本発明はこれらに限定されるものではない。
【００５５】
［印刷用樹脂組成物（印刷用インキ）の製造］
（実施例１）
アクリル樹脂に対する貧溶媒として、テルピネオール（和光純薬工業株式会社製）を用いた。テルピネオール１４１ｇに、Ｎ−フェニル−３−アミノプロピルトリメトキシシランＫＢＭ５７３（信越シリコーン株式会社製商品名）２．０ｇを溶解させた後、球状シリカ粒子（無機フィラー）としてアドマファインＳＯ−２５Ｒ（アドマテック株式会社製商品名）２００ｇを５回に分けて加えながら、自公転式撹拌機（あわとり錬太郎、シンキー株式会社製商品名）を用いて１０００ｒｐｍで１０分間、２０００ｒｐｍで２分間の混練を行い、ペースト状のスラリーを得た。このペースト状のスラリーに、エポキシ樹脂としてＮＣ−３０００Ｈ（ビフェニルアラルキル型エポキシ樹脂、日本化薬株式会社製商品名）のシクロヘキサノン溶液（固形分５０質量％）２４．３ｇ、フェノール樹脂を含む硬化剤としてＬＡ−３０１８（大日本インキ株式会社製商品名）のプロピレングリコールモノメチルエーテル溶液（固形分５０質量％）２４．５ｇ、促進剤として２−エチル−４−メチルイミダゾール２Ｅ４ＭＺ（四国化成株式会社製商品名）０．４２ｇを加えて、自公転式撹拌機を用いて１０００ｒｐｍで１０分間、２０００ｒｐｍで５分間の撹拌を行った。この混合液３９２．２２ｇに、アクリル樹脂（グリシジルメタクリレート（５質量％）、エチルメタクリレート（８５質量％）、ブチルアクリレート（５質量％）及びアクリロニトリル（５質量％）の共重合体、重量平均分子量５１万、エポキシ当量２８８２）のシクロヘキサノン溶液（固形分２７．０質量％）１１９ｇを加えて、自公転式撹拌機を用いて１０００ｒｐｍ（自公転比２／１）で１０分間の撹拌を行った。その後、２０００ｒｐｍ（自公転比１６／１）で２分間の撹拌を２回行い、印刷用樹脂組成物を得た。無機フィラーの含有量は、溶剤を除く全成分の質量を基準として、７７質量％であった。また、貧溶媒の含有量は、溶剤の全質量を基準として、５６質量％であった。２５℃における粘度は、７．５Ｐａ・ｓであった。
【００５６】
（実施例２、３）
テルピネオールの量を減らして、溶剤の全質量を基準として、表１に示した含有量になるように変更した以外は実施例１と同様の手順で、アクリル樹脂、エポキシ樹脂、フェノール樹脂を含む硬化剤及びシリカ粒子を加えて、樹脂組成物溶液を得た。
【００５７】
（比較例１）
溶剤の全質量を基準として、テルピネオールの含有量を３９質量％とした以外は、実施例１と同様の手順で樹脂組成物溶液を得た。
【００５８】
（比較例２）
溶剤の全質量を基準として、テルピネオールの含有量を６質量％とし、シリカ粒子としてアエロジル（ヒュームドシリカ）を、無機フィラー全質量部を１００質量部としたとき、５質量部添加した以外は、実施例１と同様の手順で樹脂組成物溶液を得た。
【００５９】
（比較例３）
溶剤の全質量を基準として、テルピネオールの含有量を５質量％とした以外は、実施例１と同様の手順で樹脂組成物溶液を得た。
【００６０】
アクリル樹脂の重量平均分子量は、ゲルパーミエーションクロマトグラフィー（ＧＰＣ）により、標準ポリスチレンを用いた検量線から換算した。検量線は、標準ポリスチレンの５サンプルセット（ＰＳｔＱｕｉｃｋ  ＭＰ−Ｈ、ＰＳｔＱｕｉｃｋ  Ｂ［東ソー（株）製、商品名］）を用いて３次式で近似した。ＧＰＣの条件は、以下に示す。
装置：（ポンプ：Ｌ−２１３０型［株式会社日立ハイテクノロジーズ製］）、
（検出器：Ｌ−２４９０型ＲＩ［株式会社日立ハイテクノロジーズ製］）、
（カラムオーブン：Ｌ−２３５０［株式会社日立ハイテクノロジーズ製］）
カラム：Ｇｅｌｐａｃｋ  ＧＬ−Ａ１００Ｍ（日立化成株式会社製、商品名）
カラムサイズ：１０．７ｍｍＩ．Ｄ×３００ｍｍ
溶離液：テトラヒドロフラン
試料濃度：１０ｍｇ／ｍＬ
注入量：１００μＬ
流量：１．０ｍＬ／分
測定温度：２５℃
【００６１】
［評価］
実施例１〜３及び比較例１〜３の印刷用樹脂組成物について、以下の評価を行った。
（粘度特性）
実施例１〜３及び比較例１〜３の印刷用樹脂組成物の２５℃における粘度を、Ｅ型粘度計を用いて測定した。結果を表１の「粘度」に示す。
実施例１〜３及び比較例１〜３の印刷用樹脂組成物のチキソインデックス（ＴＩ）を、Ｅ型粘度計を用いて、回転数０．５ｒｐｍ（回転／分）にて得られる粘度を回転数５ｒｐｍ（回転／分）にて得られる粘度で除した値（比）として求めた。結果を表１の「チキソインデックス」に示す。
実施例１〜３及び比較例１〜３の印刷用樹脂組成物を、室温で３０分放置し、粘度変化の割合を測定した。粘度変化の割合が、放置前の粘度に対して２％以内であったものを「Ａ」、２％を超えたものを「Ｂ」とした。結果を表１の「放置後の粘度変化」に示す。
【００６２】
（ポリイミド基材への印刷）
実施例１〜３及び比較例１〜３の印刷用樹脂組成物を厚み２５μｍのポリイミドフィルム（ユーピレックスＳ（宇部興産株式会社製商品名）及びカプトンＥＮ（東レ・デュポン株式会社製商品名））に、乾燥後の厚みが１００μｍ以上となるように、スクリーン印刷によって塗布した。このとき、糸引きの有無を確認した。糸引きが観察されなかったものを「Ａ」、糸引きが観察されたものを「Ｂ」とした。結果を表１の「糸引き」に示す。これら印刷物を表１に示す温度で乾燥及び加熱硬化し、試験片を得た。このとき、試験片のそりの有無を確認した。そりが観察されなかったものを「Ａ」、そりが観察されたものを「Ｂ」とした。結果を表１の「硬化後のそり」に示す。
【００６３】
（ポリイミド接着性）
実施例１〜３及び比較例１〜３の印刷用樹脂組成物をポリイミドフィルム（ユーピレックスＳ及びカプトンＥＮ）に印刷し、硬化した硬化膜にカッターナイフにより２ｍｍ幅で１０本、これと直角に交差するように２ｍｍ幅で１０本の碁盤目を作成し、ポリイミドフィルム面側を両面テープでガラスエポキシ基板に張り合わせた。硬化膜面にセロテープ（登録商標）を張った後これを引き剥がし、剥がれの有無を確認した。剥がれが観測されなかったものを「Ａ」、剥がれが観測されたものを「Ｂ」とした。結果を表１の「ポリイミド接着性」に示す。
【００６４】
（硬化膜の機械特性）
離型処理ＰＥＴ（ポリエチレンテレフタレート）フィルムにバーコータを用い、乾燥後の厚みが１２５μｍになるように実施例１〜３及び比較例１〜３の印刷用樹脂組成物を塗布し、１３０℃で１０分間乾燥した後、１８５℃で３０分間硬化し、硬化膜を離型処理ＰＥＴフィルムから剥がして、試料とした。試料を幅１０ｍｍ、長さ１００ｍｍに打ち抜き、ＥＺテスター（株式会社島津製作所製オートグラフＥＺ−Ｓ）を用いて引張り速度５０ｍｍ／分で長さ方向に引っ張り、応力−変位曲線を測定した。立ち上がり初期の傾きから引張り弾性率を求めた。
【００６５】
（耐リフロー性）
試験片を２枚の金網の間に挟み、コンベア型リフロー試験に１．２ｍ／分の速度で基板表面温度の最高温度が２６０℃で１０秒になる加熱プロファイルで３回、処理した。処理後、室温において、試験片のそりを観察した。そりが観察されなかったものを「Ａ」、そりが観察されたものを「Ｂ」とした。結果を表１の「リフロー後室温そり」に示す。
また、試験片の外観の目視によりポリイミド／樹脂組成物間の膨れ又は剥がれの有無を確認した。膨れ又は剥がれが観察されなかったものを「Ａ」、膨れ又は剥がれが観察されたものを「Ｂ」とした。結果を表１の「リフロー膨れ、剥がれ」に示す。
【００６６】
（剛性）
幅１０ｍｍの試験片を天秤に押し付け、５０ｇの荷重を掛けたときに試験片の屈曲の有無を観察した。試験片が屈曲しなかったものを「Ａ」、試験片が屈曲したもの、又は硬化膜が破断したものを「Ｂ」とした。結果を表１の「剛性」に示す。
【００６７】
【表１】
2016004818.tif 000003
【００６８】
実施例１〜３の印刷用樹脂組成物は、糸引きもなく、スクリーン印刷を行うことができた。また、実施例１〜３の印刷用樹脂組成物は、いずれもポリイミド接着性が良好であり、耐リフロー性も良好であった。さらに、剛性についてもいずれも５０ｇの荷重に対して屈曲することはなかった。一方、比較例１〜３の印刷用樹脂組成物は、スクリーン印刷を行う際に糸引きが発生した。
【符号の説明】
【００６９】
１、１ａ、１ｂ…導体回路、２…フレキシブル基材、３…硬化膜、１０…リジット部、２０…フレキシブル部、４０…フレキシブル基板、４１…カバーフィルム、４２…非配線金属層、１００…プリント配線板。
【図１】
2016004818.tif 000004
【図２】
2016004818.tif 000005
【図３】
2016004818.tif 000006
【図４】
2016004818.tif 000007